(57)【要約】【課題】従来の粘・接着剤に比較して優れた耐熱性、接着力、凝集力を与え、かつ、有機溶剤を使用することなく製造作業上安全に、高収率で貯蔵安定性の良好な高軟化点の粘着付与樹脂エマルジョンを提供すること。【解決手段】乳化剤成分を除く固形分が、粘着付与樹脂（Ａ）６５〜９９重量％および粘着付与樹脂（Ａ）以外のガラス転移温度（Ｔｇ）が−８０℃〜０℃であるポリマー（Ｂ）１〜３５重量％（但し、粘着付与樹脂（Ａ）とポリマー（Ｂ）の合計を１００重量％とする）からなり、粘着付与樹脂（Ａ）のエマルジョン中に含まれる有機溶剤の量が５０ｐｐｍ以下である粘着付与樹脂エマルジョンを用いる。【選択図】      なし【特許請求の範囲】
【請求項１】
乳化剤成分を除く固形分が、粘着付与樹脂（Ａ）６５〜９９重量％および粘着付与樹脂（Ａ）以外のガラス転移温度（Ｔｇ）が−８０℃〜０℃であるポリマー（Ｂ）１〜３５重量％（但し、粘着付与樹脂（Ａ）とポリマー（Ｂ）の合計を１００重量％とする。）からなり、粘着付与樹脂（Ａ）のエマルジョン中に含まれる有機溶剤の量が５０ｐｐｍ以下である粘着付与樹脂エマルジョン。
【請求項２】
体積平均粒子径が０．７μｍ以下である請求項１記載の粘着付与樹脂エマルジョン。
【請求項３】
造膜温度が、１００℃以下である請求項１または２に記載の粘着付与樹脂エマルジョン。
【請求項４】
粘着付与樹脂（Ａ）の軟化点が１３５〜１８０℃である請求項１〜３のいずれかに記載の粘着付与樹脂エマルジョン。
【請求項５】
粘着付与樹脂（Ａ）が、ロジン系樹脂、石油系樹脂およびテルペン系樹脂から選ばれる少なくとも１種である請求項１〜４のいずれかに記載の粘着付与樹脂エマルジョン。
【請求項６】
前記ポリマー（Ｂ）が、アクリル系ポリマー、オレフィン系ポリマーおよびゴム系ポリマーである請求項１〜５のいずれかに記載の粘着付与樹脂エマルジョン。
【請求項７】
前記ポリマー（Ｂ）がアクリル系ポリマーであり、当該原料となるアクリルモノマーの少なくとも８０％以上が、粘・接着剤組成物に用いられるアクリル系重合体エマルジョンの原料アクリルモノマーと共通するものである請求項６に記載の粘着付与樹脂エマルジョン。
【請求項８】
アクリル系ポリマーが、炭素数２〜１２のアルキル基を有する（メタ）アクリル酸エステルから選ばれる少なくとも一種を８０モル％以上含有する原料モノマーを重合させることにより得られる請求項６または７に記載の粘着付与樹脂エマルジョン。
【請求項９】
アクリル系ポリマーが、（メタ）アクリル酸エチル、（メタ）アクリル酸ブチルおよび（メタ）アクリル酸−２−エチルヘキシルからなる群より選ばれる少なくとも一種を８０モル％以上含有する原料モノマーを重合させることにより得られる請求項８に記載の粘着付与樹脂エマルジョン。
【請求項１０】
乳化剤が、ガラス転移温度（Ｔｇ）が０℃を越える高分子乳化剤を含有するものである請求項１〜９のいずれかに記載の粘着付与樹脂エマルジョン。
【請求項１１】
乳化剤成分の８０重量％以上が、ガラス転移温度（Ｔｇ）が０℃を超える高分子乳化剤である請求項１０に記載の粘着付与樹脂エマルジョン。
【請求項１２】
高分子乳化剤が（メタ）アクリルアミド系ポリマーである請求項１０または１１に記載の粘着付与樹脂エマルジョン。
【請求項１３】
請求項１〜１２のいずれかに記載の粘着付与樹脂エマルジョンを含有してなる水系粘・接着剤組成物。
【請求項１４】
アクリル系重合体エマルジョン、ゴム系ラテックスおよび合成樹脂系エマルジョンからなる群より選ばれる少なくとも一種のベースポリマーを含有する請求項１３に記載の水系粘・接着剤組成物。
【請求項１５】
粘着付与樹脂（Ａ）、粘着付与樹脂（Ａ）以外のガラス転移温度（Ｔｇ）が−８０℃〜０℃であるポリマー（Ｂ）、乳化剤および水を、有機溶剤を用いずに混合して粘着付与樹脂（Ａ）およびポリマー（Ｂ）が連続相で水が分散相であるエマルジョンを形成させ、次いで水を添加して該エマルジョンを相反転させて粘着付与樹脂（Ａ）およびポリマー（Ｂ）が分散相で水が連続相のエマルジョンとする請求項１〜１２のいずれかに記載の粘着付与樹脂エマルジョンの製造方法。 
【請求項１６】
粘着付与樹脂（Ａ）の軟化点が１３５〜１８０℃である請求項１５に記載の粘着付与樹脂エマルジョンの製造方法。  
【請求項１７】
乳化剤がアニオン系および／またはノニオン系乳化剤である請求項１５または１６に記載の粘着付与樹脂エマルジョンの製造方法。  
【請求項１８】
ガラス転移温度が−８０〜０℃であるポリマーが、アクリル系ポリマー、オレフィン系ポリマーおよびゴム系ポリマーからなる群より選ばれる少なくとも一種である請求項１５〜１７のいずれかに記載の粘着付与樹脂エマルジョンの製造方法。
【請求項１９】
乳化剤として、ガラス転移温度（Ｔｇ）が０℃を越える高分子乳化剤を用いる請求項１５〜１８のいずれかに記載の粘着付与樹脂エマルジョンの製造方法。
【請求項２０】
乳化剤成分の少なくとも８０重量％以上が、ガラス転移温度（Ｔｇ）が０℃を超える高分子乳化剤である請求項１９に記載の粘着付与樹脂エマルジョンの製造方法。
【請求項２１】
高分子乳化剤が（メタ）アクリルアミド系ポリマーである請求項１９または２０に記載の粘着付与樹脂エマルジョンの製造方法。
【発明の詳細な説明】
【技術分野】
【０００１】
本発明は、粘着付与樹脂エマルジョン、その製造方法および水系粘・接着剤組成物に関する。
【背景技術】
【０００２】
近年、環境負荷を低減できるということから水系型粘・接着剤が広く用いられるようになったが、水系用途が拡大するにつれて、求められる性能も高度なものとなり、かかる要求性能としては耐熱性、接着力、凝集力が重要視されるようになってきた。これらを解決する方法の一つとして、高軟化点の粘着付与樹脂エマルジョンを用いることが考えられるが、高軟化点樹脂をエマルジョン化するには、種々の問題点があった。
【０００３】
従来、粘着付与樹脂エマルジョンの製造法としては、高圧乳化法と転相乳化法が用いられていた。前者は、粘着付与樹脂をトルエンなどの有機溶剤に溶解して溶液とし、これに適当な乳化剤と水を添加し、次いで高せん断力乳化機（例えば高圧乳化機）を使用し強制乳化させて水中油型エマルジョンとする方法であり、後者は、加熱溶融した粘着付与樹脂に適当な乳化剤を添加した後、水を添加して一旦油中水型エマルジョンとなし、これに更に水を添加して転相せしめることにより水中油型エマルジョンを得る方法である。
【０００４】
高圧乳化法では、樹脂の軟化点に関わらず、作業上の問題なく安定なエマルジョンが得られるが、有機溶剤を使用するために粘着付与樹脂エマルジョンの製造時に、労働安全衛生上好ましくないという問題があった。また、溶剤を減圧蒸留により除去する工程が必須となるため、多くのエネルギーを消費するうえ、溶剤を完全に除去することは困難であり、溶剤が残留するという問題があった。さらに、使用する有機溶剤としては、作業性やコストの観点からトルエン等の芳香族系有機溶剤が一般的であるが、近年その環境に対する影響から芳香族系有機溶剤の使用が敬遠されるようになってきている。
【０００５】
他方、転相乳化法では、粘着付与樹脂エマルジョンの製造時に溶剤を使用しないため、粘着付与樹脂エマルジョン中に溶剤を一切含有しないという利点があるが、従来の方法では低軟化点の樹脂については、安定なエマルジョンを安全に得る技術が確立されているものの、高軟化点樹脂については、高温・高圧で操作する必要があるため製造作業上の安全性が問題となり、また、水性エマルジョン製造時に高粘度となるため、分散が悪くなることが多く、凝集物が多量に副生し、収率やろ過時の作業性が低下する場合があった。さらに、乳化剤の耐熱性が低い場合には当該高温・高圧操作の過程で、乳化剤の乳化能力が低下し、生成したエマルジョンの貯蔵安定性が劣ることがあった。
【０００６】
なお、本出願人はかつて、特定のポリマーを添加することにより、高濃度化させた粘着付与樹脂エマルジョンの製造方法について提案を行っている（特許文献１参照）が、近年、最終的に得られる粘着付与樹脂エマルジョン中に含まれる残存溶剤を低減させた粘着付与樹脂エマルジョンが求められていた。
【０００７】
【特許文献１】特開２００１−４９２２７号公報
【発明の開示】
【発明が解決しようとする課題】
【０００８】
本発明は、従来の粘・接着剤に比較して優れた耐熱性、接着力、凝集力を与え、かつ、有機溶剤を使用することなく製造作業上安全に、高収率で貯蔵安定性の良好な高軟化点の粘着付与樹脂エマルジョンを提供することを目的とする。
【課題を解決するための手段】
【０００９】
本発明者は、前記課題を解決すべく、前記の転相乳化法における乳化方法を鋭意検討した結果、粘着付与樹脂に特定のガラス転移温度を有するポリマーを特定量添加することにより、粘着性能を低下させることなく、有機溶剤の残留を低減し、前記課題を解決することができることを見出した。
【００１０】
すなわち、本発明は、乳化剤成分を除く固形分が、粘着付与樹脂（Ａ）６５〜９９重量％および粘着付与樹脂（Ａ）以外のガラス転移温度（Ｔｇ）が−８０℃〜０℃であるポリマー（Ｂ）１〜３５重量％（但し、粘着付与樹脂（Ａ）とポリマー（Ｂ）の合計を１００重量％とする）からなり、粘着付与樹脂（Ａ）のエマルジョン中に含まれる有機溶剤の量が５０ｐｐｍ以下である粘着付与樹脂エマルジョン；当該粘着付与樹脂エマルジョンを含有してなる水系粘・接着剤組成物；粘着付与樹脂（Ａ）、粘着付与樹脂（Ａ）以外のガラス転移温度（Ｔｇ）が−８０℃〜０℃であるポリマー（Ｂ）、乳化剤および水を、有機溶剤を用いずに混合して粘着付与樹脂（Ａ）およびポリマー（Ｂ）が連続相で水が分散相であるエマルジョンを形成させ、次いで水を添加して該エマルジョンを相反転させて粘着付与樹脂（Ａ）およびポリマー（Ｂ）が分散相で水が連続相のエマルジョンとする前記粘着付与樹脂エマルジョンの製造方法に関する。
【発明の効果】
【００１１】
本発明の粘着付与樹脂エマルジョンは、貯蔵安定性が良好であり、また当該粘着付与樹脂エマルジョンを用いて得られる粘・接着剤組成物は従来のものに比較して、特に耐熱性、接着力、凝集力が良好であるため好ましい。また、当該粘着付与樹脂エマルジョン中にも有機溶剤を含有しないため、粘・接着剤を使用する者にとっても安全衛生面において好ましい。特に、耐熱性、凝集力の要求が高く、製品中の残留溶剤の基準が厳しい建材・自動車用粘・接着剤に、好適に使用できる。
【発明を実施するための最良の形態】
【００１２】
本発明の粘着付与樹脂エマルジョンは、固形分が、粘着付与樹脂（Ａ）（以下、（Ａ）成分という。）６５〜９９重量％および（Ａ）成分以外のガラス転移温度（Ｔｇ）が−８０℃〜０℃であるポリマー（Ｂ）（以下、（Ｂ）成分という。）１〜３５重量％（但し、（Ａ）成分と（Ｂ）成分の合計を１００重量％とする）からなり、粘着付与樹脂エマルジョン中に含まれる有機溶剤の量が５０ｐｐｍ以下である粘着付与樹脂エマルジョンに関するものである。
【００１３】
本発明に用いられる（Ａ）成分としては、特に限定されず、公知の物を用いることができる。具体的には、例えば、ロジン系樹脂、石油系樹脂、テルペン系樹脂、フェノール樹脂、ケトン樹脂等が挙げられる。
【００１４】
ロジン系樹脂としては、例えば、ガムロジン、ウッドロジン、トール油ロジン等の原料ロジン；原料ロジンの不均化物；原料ロジンを水素添加処理した安定化ロジン；重合ロジン；原料ロジンをマレイン酸、フマル酸、（メタ）アクリル酸（なお、「（メタ）アクリル」とは「アクリル」または「メタクリル」のことをいう。以下同様）等で変性した不飽和酸変性ロジン等（以下、これらをロジン類という。）およびこれらのロジン類から誘導されるロジン誘導体等が挙げられる。
【００１５】
前記ロジン誘導体としては、ロジン類のエステル化物、フェノール変性化物、またはロジン類のフェノール変性化物をエステル化したもの等、各種公知のものを特に制限なく使用できる。ここでロジン類のエステル化物とは、前記ロジン類とエチレングリコール、ジエチレングリコール、プロピレングリコール、ネオペンチルグリコールなどの２価アルコール；グリセリン、トリメチロールエタン、トリメチロールプロパンなどの３価アルコール；ペンタエリスリトール、ジグリセリンなどの４価アルコール；ジペンタエリスリトールなどの６価アルコール等の多価アルコール類をエステル化反応させたものをいう。これらの多価アルコールは１種を単独で、または２種以上を併用できる。また、ロジン類のフェノール変性物や、ロジン類のフェノール変性物のエステル化物としては、上記したロジン類にフェノール類を付加させたものや、ロジン類にフェノールを付加させた後に前記した多価アルコール類を用いてエステル化したもの、ロジン類にレゾール型フェノール樹脂を反応させた、いわゆるロジン変性フェノール樹脂、およびそのエステル化物等が挙げられる。これらロジン系樹脂は１種を単独で使用してもよく、また２種以上を併用してもよい。
【００１６】
石油系樹脂としては、例えば、ナフサ中に含まれるＣ５留分を重合して得られるＣ５系石油樹脂、ナフサ中に含まれるＣ９留分を重合して得られるＣ９系石油樹脂、Ｃ５留分とＣ９留分を併用するＣ５−Ｃ９共重合系石油樹脂、ピュアモノマー樹脂、ジシクロペンタジエン系石油樹脂等の石油樹脂、クマロン樹脂、クマロン−インデン系樹脂、およびこれらの水素化物等が挙げられる。前記ピュアモノマー樹脂とは、精製したモノマーを重合して得られた樹脂であり、例えば、スチレン系モノマーの単独重合体や、脂肪族系モノマーとの共重合系重合体のことをいい、「ＦＴＲ−６０００」、「ＦＴＲ−７０００」、「ＦＴＲ−８０００」、「ＦＴＲ−９０００」（商品名、三井化学（株）製）や、「ピコラスチック」「クリスタレックス」「ピコテックス」（商品名、イーストマンケミカル製）等の市販品として入手できる。また、水素化石油樹脂としては「エスコレッツ」（商品名、エクソンモービル・ケミカル製）や、「アルコン」（商品名、荒川化学工業（株）製）等が市販品として入手できる。これら石油系樹脂は１種を単独で使用してもよく、また２種以上を併用してもよい。
【００１７】
テルペン系樹脂としては、α−ピネン樹脂、β−ピネン樹脂や、α−ピネン、β−ピネン等のテルペン類とスチレン等の芳香族モノマーを共重合させた芳香族変性したテルペン系樹脂、およびこれらの水素化物等が挙げられ、これらは１種を単独で使用してもよく、また２種以上を併用してもよい。
【００１８】
前記フェノール樹脂とは、フェノール類とホルムアルデヒドの縮合物のことをいう。当該フェノール類としては、フェノール、ｍ−クレゾール、３，５−キシレノール、ｐ−アルキルフェノール、レゾルシン等が挙げられ、これらとホルムアルデヒドをアルカリ触媒の存在下で付加反応させたレゾールや、酸触媒の存在下で縮合反応させて得られるノボラック等を例示でき、例示したフェノール樹脂は１種を単独で使用してもよく、また２種以上を併用してもよい。
【００１９】
前記ケトン樹脂とは、メチルエチルケトン、メチルイソブチルケトン、アセトフェノン、シクロヘキサノン、メチルシクロヘキサノンなどのケトン類とホルムアルデヒドとの縮合物等をいい、これらは１種を単独で使用してもよく、また２種以上を併用してもよい。
【００２０】
以上例示した（Ａ）成分の軟化点（環球法：ＪＩＳ  Ｋ  ５９０２、以下、軟化点は全て環球法によるものである。）は特に限定されないが、耐熱性、凝集力を向上させ、かつ粘・接着剤の製造に用いられるベースポリマーとの相溶性の点から、１３５〜１８０℃程度とすることが好ましく、特に１４０〜１８０℃とすることが好ましい。なお、これら（Ａ）成分の中では、粘・接着剤の製造の際に用いられるベースポリマーとの相溶性の点から、ロジン系樹脂、石油系樹脂およびテルペン系樹脂が特に好ましい。
【００２１】
本発明に用いられる（Ｂ）成分としては、（Ａ）成分以外のポリマーであって、ガラス転移温度（Ｔｇ）が−８０℃〜０℃程度のものであれば、特に限定されず公知のものを用いることができる。具体的には、例えば、アクリル系ポリマー、オレフィン系ポリマー、ゴム系ポリマー等が挙げられる。
【００２２】
アクリル系ポリマーとしては、公知のアクリル系モノマーを主成分とする重合成分を重合して得られるポリマーが挙げられる。使用されるアクリル系モノマーとしては、例えば、（メタ）アクリル酸エチル、（メタ）アクリル酸ブチル、（メタ）アクリル酸ヘキシル、（メタ）アクリル酸オクチル、（メタ）アクリル酸−２−エチルヘキシル等の（メタ）アクリル酸エステル、（メタ）アクリル酸等が挙げられる。また、必要に応じて酢酸ビニル、スチレン等のアクリル系モノマー以外のモノマーを併用してもよい。
【００２３】
オレフィン系ポリマーとしては、例えば、エチレン−プロピレン共重合物、エチレン−酢酸ビニル共重合物、エチレン−アクリル酸共重合物、エチレン−アクリル酸エステル共重合物等が挙げられ、またゴム系ポリマーとしては、例えば、スチレン−ブタジエン共重合物、スチレン−イソプレン共重合物、液状イソプレンゴム等が挙げられる。
【００２４】
なお、（Ｂ）成分のガラス転移温度（Ｔｇ）は−８０〜０℃程度でなければならないが、−６５〜−５℃とすることが好ましく、−６０〜−１０℃とすることが特に好ましい。これはＴｇを０℃以下とすることにより水性エマルジョン製造時の粘度を低く抑え、分散性を向上させ、凝集物の発生量を低減でき、また生成エマルジョンの貯蔵安定性も良好となり、Ｔｇを−８０℃以上とすることにより耐熱性の低下を抑制できる。
【００２５】
（Ｂ）成分の重量平均分子量は、特に限定されないが、通常、１，０００〜１００，０００程度、好ましくは１，０００〜１０，０００である。（Ｂ）成分の重量平均分子量を１００，０００以下とすることにより水性エマルジョン製造時の粘度を低く抑えることができ、また、重量平均分子量を１，０００以上とすることにより凝集力を向上させることができるため好ましい。なお、（Ｂ）成分の形態としては、液状、フレーク状の何れでも良いが、有機溶剤を含まないものが好ましい。これらの中では、得られる水性粘・接着剤組成物の接着性が良好である点から、アクリル系ポリマーが好ましく、当該アクリル系ポリマーが、炭素数２〜１２のアルキル基を有する（メタ）アクリル酸エステルから選ばれる少なくとも一種を８０モル％以上含有するものが好ましく、特に（メタ）アクリル酸エチル、（メタ）アクリル酸ブチルおよび（メタ）アクリル酸−２−エチルヘキシルからなる群より選ばれる少なくとも一種を８０モル％以上含有する原料モノマーを重合させることにより得られるポリマーであることが好ましい。また、（Ｂ）成分としてアクリル系ポリマーを用いる際に、そのアクリル系ポリマーの原料となるアクリルモノマーの少なくとも８０％以上を、粘・接着剤組成物に用いられるアクリル系重合体エマルジョンの製造に用いられるアクリルモノマーと共通させることにより、得られる粘着付与樹脂エマルジョンと粘・接着剤中のベースポリマーとの相溶性が良好になり、当該粘・接着剤の接着性が向上するため好ましい。
【００２６】
なお、（Ａ）成分と（Ｂ）成分を溶融混練した際に得られる樹脂混合物（乳化剤は含まない）の軟化点を１３５℃以下とすることにより、粘着付与樹脂エマルジョンが得やすくなるため、（Ａ）成分と（Ｂ）成分の種類、使用量を選択する際に、（Ａ）成分と（Ｂ）成分を溶融混練した際に得られる樹脂混合物の軟化点を１３５℃以下とすることが好ましい。
【００２７】
乳化の際に用いる乳化剤としては特に限定されず公知のものを使用することができる。具体的には、例えば、アクリル系モノマー等を重合して得られる高分子乳化剤や、高分子乳化剤以外の反応性乳化剤、高分子乳化剤以外の非反応性乳化剤などが挙げられる。
【００２８】
高分子乳化剤の製造に用いられるモノマーとしては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸２−エチルヘキシル、（メタ）アクリル酸ステアリル、（メタ）アクリル酸シクロヘキシル、（メタ）アクリル酸イソボルニル等の（メタ）アクリル酸アルキルモノマー類；（メタ）アクリル酸、クロトン酸等のモノカルボン酸モノマー、マレイン酸、無水マレイン酸、フマル酸、イタコン酸、ムコン酸等のジカルボン酸モノマー等のカルボン酸系ビニルモノマー類；ビニルスルホン酸、スチレンスルホン酸、２−アクリルアミド−２−メチルプロパンスルホン酸等の有機スルホン酸系ビニルモノマー類；２−（メタ）アクリロイルオキシエチルアシッドホスフェート等のリン酸系ビニルモノマー類；およびこれら各種有機酸のナトリウム塩、カリウム塩等のアルカリ金属塩、アルカリ土類金属塩、アンモニウム塩、有機塩基類の塩、（メタ）アクリルアミド、Ｎ−メチロール（メタ）アクリルアミド等のアミド系単量体；（メタ）アクリロニトリル等のニトリル系単量体；酢酸ビニル等のビニルエステル系単量体；（メタ）アクリル酸２−ヒドロキシエチル、（メタ）アクリル酸２−ヒドロキシプロピル、（メタ）アクリル酸２−ヒドロキシブチル等のヒドロキシ基含有（メタ）アクリル酸エステル系モノマー；ポリオキシアルキレン系モノマー等のポリオキシアルキレン（メタ）アクリル酸エステル系モノマー；メチルビニルエーテルや、グリシジル（メタ）アクリレート、ウレタンアクリレート類、ジフェニル−２（メタ）アクリロイルオキシホスフェート等のリン酸エステル系ビニルモノマー、炭素数６〜２２のα−オレフィン、ビニルピロリドン等などが挙げられこれらの１種または２種以上を公知の方法で重合させたものがあげられる。共重合の方法としては、溶液重合、懸濁重合、後述する高分子乳化剤以外の反応性乳化剤、高分子乳化剤以外の非反応性乳化剤などを用いた乳化重合などがあげられる。重合により得られた高分子乳化剤としては、（メタ）アクリルアミド系モノマーを５０モル％以上用いて得られる（メタ）アクリルアミド系ポリマーを用いることが、粘着剤の塗工性能や接着剤の初期接着性の点で好ましい。なお、高分子乳化剤としては、ガラス転移温度（Ｔｇ）が、０℃を超える高分子乳化剤を用いることが、凝集力の点から好ましい。
【００２９】
高分子乳化剤以外の反応性乳化剤としては、例えば、親水基と疎水基を有する界面活性剤であって、分子中に炭素−炭素二重結合を有するものをいう。炭素−炭素二重結合としては、たとえば、（メタ）アリル基、１−プロペニル基、２−メチル−１−プロペニル基、ビニル基、イソプロペニル基、（メタ）アクリロイル基等の官能基があげられる。反応性乳化剤の具体例としては、たとえば、前記官能基を分子中に少なくとも１つ有するポリオキシエチレンアルキルエーテル、前記官能基を分子中に少なくとも１つ有するポリオキシエチレンアルキルエーテルのスルホコハク酸エステル塩、前記官能基を分子中に少なくとも１つ有するポリオキシエチレンアルキルエーテルの硫酸エステル塩、前記官能基を分子中に少なくとも１つ有するポリオキシエチレンフェニルエーテル、前記官能基を分子中に少なくとも１つ有するポリオキシエチレンフェニルエーテルのスルホコハク酸エステル塩、前記官能基を分子中に少なくとも１つ有するポリオキシエチレンフェニルエーテルの硫酸エステル塩、前記官能基を分子中に少なくとも１つ有するポリオキシエチレンアルキルフェニルエーテル、前記官能基を分子中に少なくとも１つ有するポリオキシエチレンアルキルフェニルエーテルのスルホコハク酸エステル塩、前記官能基を分子中に少なくとも１つ有するポリオキシエチレンアルキルフェニルエーテルの硫酸エステル塩、前記官能基を分子中に少なくとも１つ有するポリオキシエチレンアラルキルフェニルエーテル、前記官能基を分子中に少なくとも１つ有するポリオキシエチレンアラルキルフェニルエーテルのスルホコハク酸エステル塩、前記官能基を分子中に少なくとも１つ有するポリオキシエチレンアラルキルフェニルエーテルの硫酸エステル塩や、前記官能基を分子中に少なくとも１つ有するポリオキシエチレンアルキルフェニルエーテルのリン酸エステル塩、前記官能基を分子中に少なくとも１つ有するポリオキシエチレンアルキルフェニルエーテルの脂肪族または芳香族カルボン酸塩、酸性リン酸（メタ）アクリル酸エステル系乳化剤、ロジングリシジルエステルアクリレートの酸無水物変性物（特開平４−２５６４２９号公報参照）、特開昭６３−２３７２５号公報、特開昭６３−２４０９３１号公報、特開昭６２−１０４８０２号公報に記載の乳化剤等の各種のものがあげられる。さらには前記反応性乳化剤中のポリオキシエチレンを、ポリオキシプロピレンまたはポリオキシエチレンとポリオキシプロピレンをブロック共重合またはランダム共重合したものに代えたものもあげられる。なお、これらの市販品としては、例えば、「ＫＡＹＡＭＥＲ  ＰＭ−１」、「ＫＡＹＡＭＥＲ  ＰＭ−２」、「ＫＡＹＡＭＥＲ  ＰＭ−２１」（商品名、日本化薬（株）製）、「ＳＥ−１０Ｎ」、「ＮＥ−１０」、「ＮＥ−２０」、「ＮＥ−３０」、「アデカリアソープＳＲ−１０」、「アデカリアソープＳＲ−２０」、「アデカリアソープＥＲ−２０」（商品名、旭電化工業（株）製）、「ニューフロンティアＡ２２９Ｅ」、「ニューフロンティアＮ１１７Ｅ」、「ニューフロンティアＮ２５０Ｚ」、「アクアロンＲＮ−１０」、「アクアロンＲＮ−２０」、「アクアロンＲＮ−５０」、「アクアロンＨＳ−１０」、「アクアロンＫＨ−０５」、「アクアロンＫＨ−１０」（商品名、第一工業製薬（株）製）、「エミノールＪＳ−２」（商品名、三洋化成工業（株）製）、「ラテルムＫ−１８０」（商品名、花王（株）製）等がその代表例としてあげられる。これら高分子乳化剤以外の反応性乳化剤としては、重合性、得られる高分子乳化剤の乳化性の点からポリオキシエチレンフェニルエーテル系のものが好ましく、アルキレンオキサイド鎖が５〜２０モル重合した構造を有する不飽和スルホン酸塩類を用いることが特に好ましい。これらの市販品としては、「アデカリアソープＳＲ−１０」、「アデカリアソープＳＲ−２０」（商品名、旭電化工業（株）製）、「アクアロンＫＨ−０５」、「アクアロンＫＨ−１０」（商品名、第一工業製薬（株）製）が好ましい。
【００３０】
高分子乳化剤以外の非反応性乳化剤としては、例えばジアルキルスルホコハク酸エステル塩、アルカンスルホン酸塩、α−オレフィンスルホン酸塩、ポリオキシエチレンアルキルエーテルスルホコハク酸エステル塩、ポリオキシエチレンスチリルフェニルエーテルスルホコハク酸エステル塩、ナフタレンスルホン酸ホルマリン縮合物、ポリオキシエチレンアルキルエーテル硫酸エステル塩、ポリオキシエチレンアルキルフェニルエーテル硫酸エステル塩等のアニオン性乳化剤、ポリオキシエチレンアルキルエーテル、ポリオキシエチレンスチリルフェニルエーテル、ポリオキシエチレンソルビタン脂肪酸エステル等のノニオン性乳化剤が挙げられる。
【００３１】
これら乳化剤は１種を単独でまたは２種以上を適宜選択して使用することができる。これらの中では、アニオン系乳化剤、ノニオン系乳化剤を用いることが、粘・接着剤組成物に用いられるベースポリマーとの相溶性・混合安定性の点から好ましい。また、乳化剤成分の８０重量％以上を、ガラス転移温度（Ｔｇ）が０℃を超える高分子乳化剤とすることにより、凝集力が向上するため好ましい。
【００３２】
（Ａ）成分の使用量は、通常、粘着付与樹脂エマルジョンに含まれる乳化剤成分を除く固形分の６５〜９９重量％程度とすることが好ましく、６５〜９５重量％とすることが特に好ましい。また、（Ｂ）成分の使用量は、通常、粘着付与樹脂エマルジョンに含まれる乳化剤成分を除く固形分の１〜３５重量％程度とすることが好ましく、５〜３５重量％とすることが特に好ましい。（Ａ）成分および（Ｂ）成分が当該範囲にない場合には、乳化時の粘度が高くなり、粘着付与樹脂エマルジョンの製造ができなくなるうえ、貯蔵安定性が悪化するため好ましくない。
【００３３】
なお、乳化剤を使用する場合の使用量は、通常粘着付与樹脂１００重量部に対し、固形分換算で１〜１０重量部程度、好ましくは１〜６重量部である。乳化剤の使用量が１重量部より少ない場合には乳化ができない場合があり、また、１０重量部より多い場合には耐水性、粘着性能が低下する傾向がある。
【００３４】
本発明の粘着付与樹脂エマルジョンは、前記（Ａ）成分、（Ｂ）成分および必要に応じて乳化剤を転相乳化させることにより製造する。具体的には、例えば、溶融した（Ａ）成分に、（Ｂ）成分、水および必要に応じて乳化剤を混合して（Ａ）成分および（Ｂ）成分が連続相で水が分散相であるエマルジョンを形成させ、次いで水を添加して該エマルジョンを相反転させて（Ａ）成分および（Ｂ）成分が分散相で水が連続相のエマルジョンを得る。
【００３５】
このようにして得られた高軟化点粘着付与樹脂エマルジョンの固形分濃度は特に限定されないが、通常２０〜７０重量％程度となるように適宜に調整して用いる。また、得られたエマルジョンの体積平均粒子径は、通常０．１〜２μｍ程度であり、大部分は１μｍ以下の粒子として均一に分散しているが、当該体積平均粒子径を０．７μｍ以下とすることが、貯蔵安定性の点から好ましい。また、該エマルジョンは白色ないし乳白色の外観を呈し、ｐＨは２〜１０程度で、粘度は通常１０〜１０００ｍＰａ・ｓ程度（２５℃、固形分濃度５０％において）である。なお、当該粘着付与樹脂エマルジョンの造膜温度は、通常、１００℃以下程度である。
【００３６】
本発明の水系粘・接着剤組成物は、アクリル系重合体エマルジョン、ゴム系ラテックスおよび合成樹脂系エマルジョンからなる群より選ばれる少なくとも一種のベースポリマーに、前記粘着付与樹脂エマルジョンを配合してなるものであり、これら水系粘・接着剤組成物の固形分濃度は通常４０〜７０重量％程度であり、好ましくは５５〜７０重量％である。
【００３７】
アクリル系重合体エマルジョンは、一般に各種のアクリル系粘・接着剤に用いられているものを使用でき、（メタ）アクリル酸エステル等のモノマーの一括仕込み重合法、モノマー逐次添加重合法、乳化モノマー逐次添加重合法、シード重合法等の公知の乳化重合法により容易に製造することができる。
【００３８】
使用される（メタ）アクリル酸エステルとしては、たとえば、（メタ）アクリル酸メチル、（メタ）アクリル酸エチル、（メタ）アクリル酸ブチル、（メタ）アクリル酸２−エチルヘキシル、（メタ）アクリル酸グリシジル、（メタ）アクリル酸２−ヒドロキシエチル等をあげることができ、これらを単独でまたは二種以上を混合して用いる。また、得られるエマルジョンに貯蔵安定性を付与するため前記（メタ）アクリル酸エステルに換えて（メタ）アクリル酸を少量使用してもよい。さらに所望により（メタ）アクリル酸エステル重合体の接着特性を損なわない程度において、たとえば、酢酸ビニル、スチレン等の共重合可能なモノマーを併用できる。なお、アクリル系重合体エマルジョンに用いられる乳化剤にはアニオン系乳化剤、部分ケン化ポリビニルアルコール等を使用でき、その使用量は重合体１００重量部に対して０．１〜５重量部程度、好ましくは０．５〜３重量部である。
【００３９】
アクリル系重合体エマルジョンと粘着付与樹脂エマルジョンの使用割合は、特に限定されないが、アクリル系重合体エマルジョン１００重量部（固形分換算）に対して、粘着付与樹脂エマルジョンを通常２〜４０重量部程度（固形分換算）とするのがよい。粘着付与樹脂エマルジョンが２重量部に満たない場合には、粘着付与樹脂を添加することによる改質がほとんど認められず、また４０重量部を越える場合には凝集力が低下する傾向にありいずれの場合も適当ではない。
【００４０】
また、ゴム系ラテックスとしては、水系粘・接着剤組成物に用いられる各種公知のものを使用できる。例えば天然ゴムラテックス、スチレン−ブタジエン共重合体ラテックス、クロロプレンラテックス等が挙げられる。
【００４１】
ゴム系ラテックスと粘着付与樹脂エマルジョンの使用割合は、特に限定されないが、ゴム系ラテックス１００重量部（固形分換算）に対して、粘着付与樹脂エマルジョンを通常１０〜１５０重量部程度（固形分換算）とするのがよい。粘着付与樹脂エマルジョンが１０重量部に満たない場合には、粘着付与樹脂を添加することによる改質効果がほとんど認められず、また１５０重量部を越える場合には凝集力が低下する傾向にありいずれの場合も適当ではない。
【００４２】
合成樹脂系エマルジョンとしては、水系接着剤組成物に用いられる各種公知のものを使用でき、例えば酢酸ビニル系エマルジョン、エチレン−酢酸ビニル共重合体エマルジョン、ウレタン系エマルジョン等の合成樹脂エマルジョンがあげられる。
【００４３】
合成樹脂系エマルジョンと粘着付与樹脂エマルジョンの使用割合は、特に限定されないが、合成樹脂系エマルジョン１００重量部（固形分換算）に対して、粘着付与樹脂エマルジョンを通常２〜４０重量部程度（固形分換算）とするのがよい。粘着付与樹脂エマルジョンが２重量部に満たない場合には、粘着付与樹脂を添加することによる改質効果がほとんど認められず、また４０重量部を越える場合には凝集力が低下する傾向にありいずれの場合も適当ではない。
【００４４】
本発明の水系粘・接着剤組成物は、アクリル系重合体エマルジョン、ゴム系ラテックスおよび合成樹脂系エマルジョンからなる群より選ばれる少なくとも一種のベースポリマーを併用することもでき、さらに必要に応じて消泡剤、増粘剤、充填剤、酸化防止剤、耐水化剤、造膜助剤等を使用することもできる。    
【実施例】
【００４５】
以下に実施例および比較例をあげて本発明をさらに具体的に説明するが、本発明はこれら実施例に限定されるものではない。各例中、部および％は特記しない限りすべて重量基準である。なお、得られたアクリルポリマー、粘着樹脂エマルジョンの分析は次の方法によって実施した。
【００４６】
（重量平均分子量）
得られたアクリルポリマーをテトラヒドロフランに溶解させ、ゲルパーミエーションクロマトグラフィー（東ソー（株）製、商品名「ＨＬＣ−８１２０」、カラム：東ソー（株）製、商品名「ＴＳＫｇｅｌＳｕｐｅｒＨＭ−Ｌｘ」３本）により測定し、ポリスチレン換算により重量平均分子量を求めた。
【００４７】
（ガラス転移温度）
熱応力測定装置（セイコーインスツルメンツ（株）製、商品名：「ＴＭＡ／ＳＳ１２０ＣＵ」）を用い、得られたアクリルポリマーに針入プローブを介して５ｇの荷重をかけ、−１００℃から一定速度（１０℃／分）で昇温し、その際の変移曲線からガラス転移温度（℃）を求めた。
【００４８】
（粘着付与樹脂エマルジョンの収率）
得られた粘着付与樹脂エマルジョンの収率は、下記式により求めた。
【００４９】
【数１】
2007002212.tif 000002
【００５０】
（粘着付与樹脂エマルジョン中の溶剤含有量）
ガスクロマトグラフィー（（株）島津製作所製、商品名「ＧＣ−１４Ａ」、カラム：Ｊ＆Ｗ製、商品名「ＤＢ−５」）により測定し、既知溶剤濃度水溶液を用いた検量線によりエマルジョン中の溶剤含有量を求めた。
【００５１】
（体積平均粒子径）
レーザー回折式粒度測定装置（（株）島津製作所製、商品名「ＳＡＬＤ−２０００」）を用い、屈折率１．７０−０．２０ｉ、吸光度０．０６の条件で測定した。
【００５２】
（エマルジョンの貯蔵安定性評価）
得られた粘着付与樹脂エマルジョンを２５℃で１０日間放置し、沈降物の有無を目視で判定した。結果を表１に示す。
○：良好    △：少量の沈降あり    ×：多量の沈降物あり
【００５３】
製造例１（アクリルポリマーの製造）
撹拌装置、冷却管、温度計および窒素導入管を備えた反応装置にアクリル酸ブチル９７部、アクリル酸３部を仕込んだ後、窒素気流下に系内温度が８０℃となるまで昇温した。次いで、２，２’−アゾビスイソブチロ二トリル５部を撹拌下の反応装置内に添加し、冷却および加熱を行い内容物の温度を８０℃に維持しながら２時間反応を行った。更に、２，２’−アゾビスイソブチロ二トリル４部を撹拌下の反応装置内に追加添加し、冷却および加熱を行い内容物の温度を９５℃に維持しながら６時間保温し、重合反応を完結させた。その後、反応物の温度を室温に戻し、ベンゾキノン２部を添加して重合反応を停止させた。次いで、減圧蒸留装置に反応物を仕込み、減圧下に９０℃まで徐々に加熱しながら未反応モノマーを除去し、ガラス転移温度−５０℃、重量平均分子量５，０００のアクリル系重合体を得た。
【００５４】
製造例２（（Ｂ）成分：アクリルポリマーの製造）
製造例１において、アクリルモノマーとしてアクリル酸ブチル６８部、アクリル酸２−エチルヘキシル２９部、アクリル酸３部を用いた以外は、製造例１と同様に反応を行い、ガラス転移温度−６０℃、重量平均分子量４，８００のアクリル系重合体を得た。
【００５５】
製造例３（アクリルポリマーの製造）
製造例１において、アクリルモノマーとしてアクリル酸ブチル６８部、メタクリル酸ラウリル２２部、アクリル酸エチル７部、アクリル酸３部を用いた以外は、製造例１と同様に反応を行い、ガラス転移温度−５０℃、重量平均分子量５，７００のアクリル系重合体を得た。
【００５６】
製造例４（（Ｂ）成分：アクリルポリマーの製造）
製造例１において、アクリルモノマーとしてアクリル酸ブチル４０部、メタクリル酸メチル５７部、アクリル酸３部を用いた以外は、製造例１と同様に反応を行い、ガラス転移温度２０℃、重量平均分子量３，２００のアクリル系重合体を得た。
【００５７】
製造例５（高分子乳化剤の製造）
撹拌装置、温度計、還流冷却管、および窒素導入管を備えた反応容器に、窒素ガス気流下、ポリオキシエチレンフェニルエーテル系の反応性乳化剤（商品名「アクアロンＲＮ−５０」：第一工業製薬（株）製）を固形分換算で２５部、スチレン１２．５部、メタクリル酸メチル１２．５部、メタクリル酸４０部およびスチレンスルホン酸ソーダ１０部を仕込み、さらに水２０部を加えて前記仕込み成分を透明な均一系とした。次いで、これにドデカンチオール１部、ベンゾイルパーオキシド２部および水３００部を混合し重合を開始した。６５℃で２時間攪拌した後、２８％アンモニア水２９部を添加し、さらに６５℃で６時間攪拌して重合を終了した後に常温まで冷却した。不揮発分２２．５％、ガラス転移温度１１５℃、重量平均分子量５０，０００の共重合体の水溶液を得た。
【００５８】
製造例６（アクリルアミド系高分子乳化剤の製造）
撹拌装置、温度計、還流冷却管、および窒素導入管を備えた反応容器に、アクリルアミド５７．７部（単量体の総モル和の７３モル％、以下同様）、イタコン酸２１．７部（１５モル％）、２−アクリルアミド−２−メチルプロパンスルホン酸９．２部（４モル％）、アクリル酸ブチル１１．４部（８モル％）、ラウリルメルカプタン５部、ポリオキシエチレンアルキルエーテル硫酸エステルナトリウム塩（アニオン性乳化剤：商品名「ハイテノール０７３」：第一工業製薬（株）製）５部、過硫酸アンモニウム５部及び水４００部を混合・加熱し、８０℃で５時間反応を行い共重合体の水溶液を得た。その後冷却し、６０℃で２−アクリルアミド−２−メチルプロパンスルホン酸と等モルの水酸化ナトリウムを加えて１時間攪拌して、濃度１５％、ガラス転移温度１００℃、重量平均分子量４００００の共重合体の水溶液を得た。
【００５９】
製造例７（アクリルアミド系高分子乳化剤の製造）
撹拌装置、温度計、還流冷却管、および窒素導入管を備えた反応容器に、水３００部及びポリオキシエチレンアルキルエーテル硫酸エステルナトリウム塩（アニオン性乳化剤：商品名「ハイテノール０７３」：第一工業製薬（株）製）５部を仕込み、窒素ガス雰囲気下で攪拌した。その後、アクリルアミド４４．３部（６３モル％）、アリルスルホン酸ナトリウム塩１３．７部（８モル％）、イタコン酸２８．３部（２２モル％）、メタクリル酸２−エチルヘキシル１３．７部（７モル％）及びラウリルメルカプタン５部の混合液と過硫酸カリウム３部を水５０部に溶解した水溶液を別々に８０℃で３時間かけて滴下して反応を行い、イタコン酸の半分のモル量の水酸化ナトリウムを加えて、濃度２０％、ガラス転移温度１０５℃、重量平均分子量３５，０００の共重合体の水溶液を得た。
【００６０】
製造例８（高分子乳化剤の製造）
製造例５において、反応性乳化剤以外のモノマー成分に、スチレン１２．５部、アクリル酸２−エチルヘキシル３７．５部、アクリル酸２２．５部およびスチレンスルホン酸ソーダ７．５部を用いた以外は、製造例５と同様に反応を行い、濃度２２．５％、ガラス転移温度−１０℃、重量平均分子量４５，０００の共重合体の水溶液を得た。
【００６１】
製造例９（ベースポリマーエマルジョンの製造）
撹拌装置、温度計、還流冷却管、滴下ロートおよび窒素導入管を備えた反応容器に、窒素ガス気流下、水４３．４部およびポリオキシエチレンアルキルエーテル硫酸エステルナトリウム塩（アニオン性乳化剤：商品名「ハイテノール０７３」：第一工業製薬（株）製）０．９２部からなる水溶液を仕込み、７０℃に昇温した。次いで、アクリル酸ブチル９０部、アクリル酸２−エチルヘキシル７部およびアクリル酸３部からなる混合物と、過硫酸カリウム（重合開始剤）０．２４部、ｐＨ調整剤（重曹）０．１１部および水８．８３部からなる開始剤水溶液の各々の１／１０量を反応容器に添加し、窒素ガス気流下にて７０℃、３０分間予備重合応を行った。次いで、前記混合物と前記開始剤水溶液の残りの９／１０量を２時間にわたり反応容器に添加して乳化重合を行い、その後７０℃で１時間保持して重合反応を完結させた。こうして得られたアクリル系重合体エマルジョンを室温まで冷却した後１００メッシュ金網を用いてろ過し、固形分４７．８％のアクリル系重合体エマルジョンを得た。
【００６２】
実施例１（粘着付与樹脂エマルジョンの製造）
攪拌機、冷却管、温度計および滴下ロートを備えた加圧式反応装置に、粘着付与樹脂である軟化点１６０℃の重合ロジンエステル（商品名「ペンセルＤ−１６０」、荒川化学工業（株）製）８０部と製造例1のアクリルポリマー（Ｂ）２０部を１８０℃にて約１時間溶融し、軟化点１２０℃の樹脂混合物を得た。その後、１６０℃まで冷却し、次いで加圧条件下でアニオン系乳化剤（商品名「ネオハイテノールＦ−１３」、第一工業製薬（株）製）５部（固形分換算）を攪拌しながら添加し、系内を１４０℃に保ちながら滴下ロートから熱水１５部を添加することによりクリーム状の油中水型エマルジョンを得た。次いで、激しく攪拌しながら熱水を５４部添加し転相させ水中油型エマルジョンとし、さらに熱水で濃度５０％まで希釈した。該エマルジョンを２５℃まで冷却し、２５０メッシュ金網でろ過して粘着付与樹脂エマルジョンを得た。
【００６３】
実施例２〜８
用いた粘着付与樹脂（Ａ）およびアクリルポリマー（Ｂ）を表１のように変更した他は実施例１と同様にして粘着付与樹脂エマルジョンを得た。
【００６４】
実施例９
実施例１において、製造例１のアクリルポリマー（Ｂ）に代えてガラス転移温度−７１℃、重量平均分子量１６００のアクリル酸ブチル系ポリマー（商品名「ＡＲＵＦＯＮ  ＵＰ−１０２１」、東亞合成（株）製）を同重量部用いた以外は、製造例１と同様にして粘着付与樹脂エマルジョンを得た。
【００６５】
実施例１０〜１５
実施例１において、乳化剤（商品名「ネオハイテノールＦ−１３」、第一工業製薬（株）製）を表１のように変更した他は製造例１と同様にして粘着付与樹脂エマルジョンを得た。
【００６６】
比較例１〜５
用いた粘着付与樹脂（Ａ）およびアクリルポリマー（Ｂ）を表１のように変更した他は実施例１と同様にして粘着付与樹脂エマルジョンを得た。
【００６７】
比較例６
軟化点１６０℃の重合ロジンエステル（商品名「ペンセルＤ−１６０」、荒川化学工業（株）製）１００部をトルエン６０部に１００℃にて約１時間溶解した後、８０℃まで冷却してアニオン系乳化剤（商品名「ネオハイテノールＦ−１３」、第一工業製薬（株）製）を３部（固形分換算）および水１６０部を添加し、７５℃にて１時間強撹拌し、予備乳化を行った。得られた予備乳化物を高圧乳化機（マントンガウリン社製）により３０ＭＰａの圧力で高圧乳化して乳化物を得た。次いで、減圧蒸留装置に前記乳化物を仕込み、５０℃、１３０ｈＰａの条件下に６時間減圧蒸留を行い、固形分５０％の粘着付与樹脂エマルジョンを得た。
【００６８】
（水系粘着剤組成物の評価方法）
製造例６で得られたアクリル系重合体エマルジョン１００部（固形部）に、前記実施例および比較例で得られた粘着付与樹脂エマルジョン１０部（固形部）を混合した調製物に、さらに増粘剤（商品名「プライマルＡＳＥ−６０」、日本アクリル化学（株）製）０．５部を添加し粘着剤組成物を得た。
【００６９】
粘着性能試験
上記水系粘着剤組成物を厚さ３８μｍのポリエステルフィルム（商品名「Ｓ−１００」、三菱化学ポリエステルフィルム（株）製）にサイコロ型アプリケーター（大佑機材（株）製）にて乾燥膜厚が２５μｍ程度となるように塗布し、次いで１０５℃の循風乾燥機中で５分間乾燥させて試料テープ用フィルムを作成した。以下の試験方法により粘着特性を評価した。評価結果は表２に示す。
【００７０】
（１）接着性
前記試料テープ用フィルムから試料テープ（巾２５ｍｍ×長さ１５０ｍｍ）を作成し、これをポリプロピレン板に貼り付け、ＰＳＴＣ−１に準じて２３℃および８０℃で、剥離速度３００ｍｍ／分で１８０°剥離を行い、その時の巾２５ｍｍあたりの接着力（ｇ／２５ｍｍ）を測定した。
【００７１】
（２）凝集力
前記試料テープ用フィルムから試料テープ（巾２５ｍｍ×長さ１５０ｍｍ）を作成し、これをステンレス板に貼り付け、６０℃で１ｋｇ荷重し、落下時間（分）を測定した。
【００７２】
塗工特性試験
シリコン系の離型材で表面処理を施した離型紙に上記水系粘着剤組成物を、アプリケーターを用いて塗工し、塗工面にハジキが発生していないか表面の状態を観察した。
※塗工性評価基準（数字の小さい方が良好）
１：塗工面積１００ｃｍ2あたりハジキが全く存在しない
２：塗工面積１００ｃｍ2あたりハジキが１箇所以上５箇所未満
３：塗工面積１００ｃｍ2あたりハジキが５箇所以上１０箇所未満
４：塗工面積１００ｃｍ2あたりハジキが１０箇所以上１５箇所未満    
５：塗工面積１００ｃｍ2あたりハジキが１５箇所以上
【００７３】
（水系接着剤組成物の評価方法）
製造例４で得られたアクリル系重合体エマルジョン１００部（固形部）に、前記実施例および比較例で得られた粘着付与樹脂エマルジョン７０部（固形部）、炭酸カルシウム２００部（商品名「エスカロン＃１００」、三共精粉（株）製）、トリプロピレングリコール１０部、造膜助剤３０部（商品名「ＳＰ−２３」、三光（株）製）を均一に攪拌混合して水系接着剤組成物を調製した。
【００７４】
接着性試験
以下の試験方法により初期接着性を評価した。評価結果は表２に示す。
【００７５】
初期接着性
得られた水系接着剤組成物を繊維強化セメント板（ＪＩＳ  Ａ  ５４３０）にくし目ごてで塗工し、２０分のオープンタイム後、塩化ビニル床シート（（株）サンゲツ製）をハンドローラーで圧着し、すぐに９０°剥離し、初期接着強度を測定した。
【００７６】
【表１】
2007002212.tif 000003
【００７７】
表中、混合物軟化点とは（Ａ）成分と（Ｂ）成分の溶融混合物の軟化点（環球法、ＪＩＳ  Ｋ  ５９０２）を表し（（Ｂ）成分を用いないものは（Ａ）成分単独の軟化点である。）、樹脂ａは、重合ロジンエステル（商品名「ペンセルＤ−１６０」、荒川化学工業（株）製、軟化点１６０℃）、樹脂ｂは、重合ロジンエステル（商品名「ペンセルＤ−１３５」、荒川化学工業（株）製、軟化点１３５℃）、樹脂ｃは、ロジン変性フェノール樹脂（商品名「タマノル８０３Ｌ」、荒川化学工業（株）製、軟化点１４５℃）、樹脂ｄは重合ロジンエステル（商品名「ペンセルＤ−１２５」、荒川化学工業（株）製、軟化点１２５℃）、樹脂ｅはロジンエステル（商品名：ペンセルＡ、荒川化学工業（株）製、軟化点１００℃）、樹脂ｆは、アクリルポリマー（商品名：ＡＲＵＦＯＮ  ＵＰ−１０２１、東亞合成（株）製、ガラス転移温度−７０℃、重量平均分子量１６００）、ｎ．ｄ．は検出限界（１０ｐｐｍ）以下であることを示す。また乳化剤aはアニオン系乳化剤（商品名「ネオハイテノールＦ−１３」、第一工業製薬（株）製）であることを示す。
【００７８】
【表２】
2007002212.tif 000004